(57)【要約】【課題】合金系活物質を含有する薄膜状負極活物質層を備えるリチウムイオン電池用負極において、負極集電体と負極リードとの接続信頼性を高める。【解決手段】負極板が負極集電体と合金系負極活物質を含み、負極板に接続される負極リードを含み、負極板の端面と負極リードの端面との間を接合する溶融部を有するリチウムイオン電池用負極であって、溶融部は、負極リードの幅より溶融領域が広く、負極リードが対向しない負極板の端面の少なくとも一部にも溶融部が設けられている。【選択図】図１
2015035249.tif 000002
【特許請求の範囲】
【請求項１】
集電体及び前記集電体の表面に形成される薄膜状負極活物質層を備え、前記薄膜状負極活物質層が合金系活物質を含有する負極板と、
前記負極板に接続される負極リードと、
前記負極板の端面と前記負極リードの端面との間に介在しこれらを溶接する溶融部を有するリチウムイオン電池用負極であって、
前記溶融部は、前記負極リードの幅より溶融領域が広く、前記負極リードが対向しない前記負極板の端面の少なくとも一部にも設けられているリチウムイオン電池用負極。
【請求項２】
前記負極リードが対向しない前記負極板の端面の少なくとも一部に設けられた溶融部の幅が、０．１ｍｍ以上、１０ｍｍ以下である請求項１記載のリチウムイオン電池用負極。
【請求項３】
前記溶融部が連続的に設けられている請求項１または２に記載のリチウムイオン電池用負極。
【請求項４】
前記負極リードが対向しない前記負極板の端面の溶融部は、前記合金系活物質の元素と前記集電体の元素からなる合金を含有する請求項１〜３のいずれかに記載のリチウムイオン電池用負極。
【請求項５】
前記合金系活物質の元素が珪素または錫であり、前記集電体の金属元素が銅またはニッケルである請求項４に記載の負極。
【請求項６】
前記溶融部の溶接強度が０．５Ｎ／ｍｍ以上、５０Ｎ／ｍｍ以下である請求項１〜５のいずれかに記載のリチウムイオン電池用負極。
【請求項７】
正極集電体、前記正極集電体の表面に形成される正極活物質及び前記正極集電体に接続される正極リードを備える正極と、
請求項１〜６のいずれかに記載のリチウムイオン電池用負極と、
前記正極と前記リチウムイオン電池用負極との間に介在するように配置されるセパレータと、
リチウムイオン伝導性非水電解質と、を備えるリチウムイオン電池。
【発明の詳細な説明】
【技術分野】
【０００１】
本発明は、リチウムイオン電池用負極及びリチウムイオン電池に関する。さらに詳しくは、合金系活物質を含有するリチウムイオン電池用負極における接合部の改良と、負極集電体と負極リードとの接合方法の改良に関する。
【背景技術】
【０００２】
リチウムイオン電池は、高容量及び高エネルギー密度を有し、小型化及び軽量化が容易なことから、電子機器等の電源として広く利用されている。電子機器には、携帯電話、携帯情報端末（Personal  Digital  Assistant、ＰＤＡ）、ノート型パーソナルコンピュータ、ビデオカメラ、携帯ゲーム機等がある。代表的なリチウムイオン電池は、リチウムコバルト複合酸化物を含有する正極と、黒鉛を含有する負極と、ポリオレフィン製セパレータと、を備える。
【０００３】
正極及び負極は、それぞれ、集電体と活物質層とリードとからなる。活物質層は集電体表面に形成される。リードは、活物質層が形成されていない集電体露出部に溶接される。リードの溶接には、抵抗溶接や超音波溶接が利用されている。集電体露出部は、集電体表面に間隔を空けて活物質層を形成するか、又は集電体表面に活物質層を形成した後、活物質層の一部を除去することにより形成される。
【０００４】
最近では電子機器の多機能化が進み、その電力消費量が増大している。その一方で、一度の充電で連続して使用できる時間の延長が望まれている。このため、リチウムイオン電池のさらなる高容量化が必要になり、黒鉛よりも高容量である合金系活物質の開発が盛んに行われている。代表的な合金系活物質には、珪素、珪素酸化物等の珪素系活物質がある。
【０００５】
合金系活物質を含有する負極は、一般的には、負極集電体と、負極集電体表面に気相法により形成される合金系活物質の薄膜（以下において「薄膜状負極活物質層」とすることがある）と、を備える。
【０００６】
薄膜状負極活物質層が形成された負極集電体に、負極リードを接合する方法が種々提案されている。
【０００７】
特許文献１は、負極板と負極リードとの積層体にレーザを照射することにより、積層体を厚さ方向に貫通する連通孔を形成した負極を開示している。積層体にレーザを照射すると、連通孔の内部表面に存在する負極集電体と負極リードとが溶融して接触することにより、負極集電体と負極リードとが接続される。
【０００８】
しかしながら、負極集電体と負極リードとの接続部分には、合金系活物質の粒子が含まれている。合金系活物質の粒子は、レーザ照射により、薄膜状負極活物質層から流出したものである。合金系活物質は融点が高いので、レーザを照射しただけでは、溶融しにくい。したがって、接続部分の接合強度は低い。また、合金系活物質は電気抵抗が大きいので、接続部分に合金系活物質の粒子が存在することにより、接続部分の導通性が低下しやすい。
【０００９】
特許文献２は、合金系活物質を含有する薄膜状負極活物質層の表面に、銅、銅合金又は銅のクラッド材からなる負極リードを抵抗溶接により接合した負極を開示している。抵抗溶接では、負極集電体又は負極リードが局所的に溶融することがあるが、薄膜状負極活物
質層には電流がほとんど流れないので、薄膜状負極活物質層は溶融しない。このため、負極集電体と負極リードとは十分に接合しない。
【００１０】
ところで、合金系二次電池に用いられる負極として、結着剤を用いた活物質層を形成する代わりに、銅箔等からなる集電体の表面に真空蒸着等により珪素系活物を被着させた珪素系負極が知られている。このような珪素系負極においては、集電体にリードを接続することが煩雑であるという問題があった。詳しくは、従来の負極のような集電体が露出したリード接続部を形成するためには、例えば、真空蒸着等の際にリード接続部の形成領域をマスクすることにより、その領域に珪素系活物質が蒸着されないようにする必要があった。このような、マスク作業は、工程上非常に煩雑になる。
【００１１】
このような問題に対し、本発明者らは、珪素系活物質等からなる活物質層が両側表面に設けられた集電体と、ニッケル、ニッケル合金、銅及び銅合金よりなる群から選ばれる少なくとも１種を含有するリードとを、アーク溶接により接続する方法を提案した（特許文献３参照）。詳しくは、集電体の表面に形成された活物質層にリードの一部分を重ね、重ね合わせた部分をアーク溶接することにより、集電体とリードとの間に珪素系合金層が形成され、集電体とリードとが導通性良く接続される。このような珪素系合金層は、活物質層が集電体及びリードのそれぞれ一部と共に溶融し、再凝固することにより形成される。
【００１２】
図７（ａ）は、アーク溶接による珪素系負極板の接続状態を模式的に示す上面図であり、図７（ｂ）は、アーク溶接による珪素系負極板の接続状態を模式的に示す側面図である。珪素系負極板１と負極リード１３とをアーク溶接することにより、珪素系負極板１の負極集電体１０と負極リード１３とが溶融部１７を介して接続されている。このように集電体の表面に形成された珪素系活物質層にリードの一部分を重ね、重ね合わせた部分をアーク溶接することにより、集電体の露出部を形成することなく溶接ができるために工業的に有利になる。
【先行技術文献】
【特許文献】
【００１３】
【特許文献１】特開２００７−２１４０８６号公報
【特許文献２】特開２００７−１１５４２１号公報
【特許文献３】国際公開第２０１０／０４１３９９号
【発明の概要】
【発明が解決しようとする課題】
【００１４】
特許文献３に開示された技術によれば、珪素系負極にリードを溶接することが容易になる。しかしながら、本発明者らは、次のような新たな課題を見出した。
【００１５】
すなわち、珪素系負極において、集電体とリードを重ね合わせた領域にアーク溶接するが、重ね合わせのない領域を溶融させないために、リードの幅よりもアークを照射する面積を狭くする。この結果、溶融部の幅がリードの幅より狭くなり十分な接合強度が得られず、製造プロセスにおいてリードにかかる応力や、電池作製後にリードにかかる応力が接合部に集中しやすく、接合部が破断する不具合が起こりやすくなる。
【００１６】
さらに、負極リードの端部は切断時にバリが発生しやすいため、正極と負極とセパレータを重ねて電極群を形成時に、負極リードのバリがセパレータを損傷して短絡する不具合が起こりやすくなる。
【００１７】
本発明は、合金系負極活物質を利用するリチウムイオン電池において、負極集電体と負極リードとが破断する不具合を抑制できる負極及び当該負極を含み高容量及び高出力を有
するリチウムイオン電池を提供することを目的とする。
【課題を解決するための手段】
【００１８】
本発明のリチウムイオン電池用負極は、集電体及び集電体の表面に形成される薄膜状負極活物質を備え、薄膜状負極活物質層が合金系活物質を含有する負極板と、負極板に接続される負極リードと、負極板の端面と負極リードの端面との間に介在しこれらを溶接する溶融部を有するリチウムイオン電池用負極であって、溶融部は、負極リードの幅より溶融領域が広く、負極リードが対向しない負極板の端面の少なくとも一部にも溶融部が設けられているリチウムイオン電池用負極に係わる。
【発明の効果】
【００１９】
本発明のリチウムイオン電池用負極は、負極板と負極リードとを接合する溶融部を有し、溶融部が負極リードの幅より広く、負極リードが対向しない負極板の端面の少なくとも一部にも溶融部が設けられることにより、負極リードの幅全域を負極板に接合することができる。これより負極リードの破断を抑制することができる。
【００２０】
また、負極リードの端部に生成しやすいバリが、負極リードの幅全域を溶融させることによりバリも溶融して鋭利な部分が消失するため、セパレータを損傷することなく、短絡の不具合を抑制することができる。
【００２１】
さらに、負極リードの両端に隣接する、負極リードに対向していない負極板の端部に溶融部を形成することによって、活物質の珪素が銅に拡散し合金化することで強度を高めることができる。このため、負極リードと負極板接合部付近の負極板に亀裂が生じる不具合を抑制することができる。
【００２２】
また、本発明のリチウムイオン電池は、本発明の負極を用いたリチウムイオン電池は、高容量及び高出力を有し、サイクル特性等の電池性能に優れている。
【図面の簡単な説明】
【００２３】
【図１】（ａ）本発明の実施形態である負極の要部の構成を簡略化して示す上面図（ｂ）本発明の実施形態である負極の要部の構成を簡略化して示す側面図
【図２】（ａ）本発明の負極の製造方法で第３工程を説明する上面図（ｂ）本発明の負極の製造方法で第３工程を説明する断面図
【図３】本発明の別の実施形態であるリチウムイオン電池の構成を模式的に示す縦断面図
【図４】電子ビーム式蒸着装置の構成を模式的に示す側面図
【図５】（ａ）負極リードの負極集電体に対する引張強度を測定するための試料の一作製方法を模式的に示す斜視図（ｂ）負極リードの負極集電体に対する引張強度を測定するための試料の一作製方法を模式的に示す斜視図
【図６】負極リードの負極集電体に対する引張強度の測定方法を模式的に示す斜視図
【図７】（ａ）従来の負極の要部の構成を簡略化して示す上面図（ｂ）従来の負極の要部の構成を簡略化して示す側面図
【発明を実施するための形態】
【００２４】
本発明者らは、上記課題を解決するための研究過程において、特許文献２のように、合金系活物質を含有する薄膜状負極活物質層を介して負極集電体と負極リードとを接合する構成に着目した。そして、負極集電体と薄膜状負極活物質層とを備える負極板と、特定の材質を有する負極リードとを、アーク溶接により接合する新規な方法を見出した。この方法によれば、負極集電体と負極リードとが溶融するだけでなく、薄膜状負極活物質層に含有される合金系活物質が溶融して合金層が形成されることにより、負極集電体と負極リー
ドとを、導通性良くかつ強固に接合できることを見出した。
【００２５】
このアーク溶接により接合する方法では、薄膜状負極活物質層の表面と負極リードの表面とが重なり、負極板の端面と負極リードの端面とからなる平坦な溶接端面が露出するように、負極板と負極リードとを溶接治具により挟持する。そして、溶接端面に対してアーク放電を行うことにより、負極集電体と負極リードとの間に合金層の溶融部が形成される。
【００２６】
しかしながら、このアーク溶接により接合する方法では、負極リードの幅よりも溶融領域の幅が狭いため、負極リードに引っ張り応力やひねり、変角させる応力が印加されると溶融端部に応力が集中し、負極リードが破断する不具合が起こりやすくなる。
【００２７】
また、負極リードの切断加工時には端部にバリが生成しやすいため、負極リードの端部にバリが存在した状態で電極群を作製した場合に、バリがセパレータを損傷させて内部短絡が発生するなど、不具合が起こりやすくなる。
【００２８】
本発明者らは、負極リードの接続信頼性について、鋭意研究を重ねた。その結果、負極リードの幅よりも広くアーク溶接を施し、リード幅全域を溶融接続させて接続強度を確保しつつ、負極リードが対向していない負極板を必要以上に溶融させない接合条件を見出した。
【００２９】
以下、図１を用いて本発明の実施形態について詳しく説明する。
【００３０】
負極集電体１０には、リチウムイオン電池の分野で常用される無孔の導電性基板を使用できる。無孔の導電性基板の形態には、箔、シート、フィルム等がある。導電性基板の材質には、ステンレス鋼、チタン、ニッケル、銅、銅合金等がある。導電性基板の厚さは、通常は１〜５００μｍ、好ましくは１〜５０μｍ、より好ましくは１０〜４０μｍ、さらに好ましくは１０〜３０μｍである。
【００３１】
薄膜状負極活物質層１１は、合金系活物質を含有する。薄膜状負極活物質層１１は、合金系活物質とともに、その特性を損なわない範囲で、合金系活物質以外の公知の負極活物質、添加物等を含んでいてもよい。好ましい形態の薄膜状負極活物質層１１は、合金系活物質を含有しかつ膜厚が３〜５０μｍである非晶質又は低結晶性の薄膜である。
【００３２】
合金系活物質は、負極電位下で、充電時にリチウムと合金化することによりリチウムを吸蔵し、かつ放電時にリチウムを放出する。合金系活物質としては特に制限されず、公知のものを使用できるが、珪素系活物質及び錫系活物質が好ましく、珪素系活物質がさらに好ましい。
【００３３】
珪素系活物質には、珪素、珪素化合物、これらの部分置換体及び固溶体等がある。珪素化合物には、珪素酸化物、珪素炭化物、珪素窒化物、珪素合金等があり、これらの中でも、珪素酸化物が好ましい。
【００３４】
珪素酸化物には、ＳｉＯａ（０．０５＜ａ＜１．９５）で表される酸化珪素等がある。珪素炭化物には、ＳｉＣｂ（０＜ｂ＜１）で表される炭化珪素等がある。珪素窒化物には、ＳｉＮｃ（０＜ｃ＜４／３）で表される窒化珪素等がある。
【００３５】
珪素合金は、珪素と異種元素Ａとの合金である。異種元素Ａとしては、Ｆｅ、Ｃｏ、Ｓｂ、Ｂｉ、Ｐｂ、Ｎｉ、Ｃｕ、Ｚｎ、Ｇｅ、Ｉｎ、Ｓｎ及びＴｉよりなる群から選ばれる少なくとも１つの元素を使用できる。部分置換体は、珪素又は珪素化合物に含まれる珪素
の一部を異種元素Ｂで置換した化合物である。異種元素Ｂとしては、Ｂ、Ｍｇ、Ｎｉ、Ｔｉ、Ｍｏ、Ｃｏ、Ｃａ、Ｃｒ、Ｃｕ、Ｆｅ、Ｍｎ、Ｎｂ、Ｔａ、Ｖ、Ｗ、Ｚｎ、Ｃ、Ｎ及びＳｎよりなる群から選ばれる少なくとも１つの元素を使用できる。
【００３６】
錫系活物質には、錫、錫酸化物、錫窒化物、錫合金、錫化合物及びこれらの固溶体等があり、錫酸化物が好ましい。錫酸化物には、ＳｎＯｄ（０＜ｄ＜２）、ＳｎＯ２等の酸化錫がある。錫合金には、Ｎｉ−Ｓｎ合金、Ｍｇ−Ｓｎ合金、Ｆｅ−Ｓｎ合金、Ｃｕ−Ｓｎ合金、Ｔｉ−Ｓｎ合金等がある。錫化合物には、ＳｎＳｉＯ３、Ｎｉ２Ｓｎ４、Ｍｇ２Ｓｎ等がある。
【００３７】
合金系活物質は、１種を単独で又は２種以上を組み合わせて使用できる。
【００３８】
薄膜状負極活物質層１１は、気相法により、負極集電体１０の表面に薄膜状に形成される。気相法には、真空蒸着法、スパッタ法、イオンプレーティング法、レーザーアブレーション法、化学気相成長（ＣＶＤ；Chemical  Vapor  Deposition）法、プラズマ化学気相成長法、溶射法等がある。これらの中でも、真空蒸着法が好ましい。
【００３９】
例えば、電子ビーム式真空蒸着装置において、シリコンターゲットの鉛直方向上方に負極集電体１０を配置する。シリコンターゲットに電子ビームを照射してシリコン蒸気を発生させ、このシリコン蒸気を負極集電体１０の表面に析出させる。これにより、珪素からなる薄膜状負極活物質層１１が負極集電体１０の表面に形成される。このとき、電子ビーム式真空蒸着装置内に酸素又は窒素を供給すると、珪素酸化物又は珪素窒化物を含有する薄膜状負極活物質層１１が形成される。
【００４０】
本実施形態では、薄膜状負極活物質層１１は、薄膜状のベタ膜として形成されるが、それに限定されず、気相法により、格子等のパターン形状や複数の柱状体の集合体として形成してもよい。複数の柱状体は、それぞれが合金系活物質を含有し、負極集電体表面から外方に延びかつ互いに離隔するように形成される。
【００４１】
この場合、負極集電体の表面に複数の凸部を規則的に又は不規則に形成し、１つの凸部の表面に１つの柱状体を形成するのが好ましい。凸部の鉛直方向上方からの正投影図における形状には、菱形、円形、楕円形、多角形（三角形、八角形等）などがある。凸部を規則的に形成する場合、凸部の負極集電体表面での配置には、碁盤目状配置、格子状配置、千鳥格子状配置、最密充填配置等がある。また、凸部は、負極集電体の厚さ方向の一方の表面又は両方の表面に形成される。また、柱状体の高さは好ましくは３μｍ〜３０μｍである。
【００４２】
負極リード１３は、ニッケル、ニッケル合金、銅及び銅合金よりなる群から選ばれる少なくとも１つの金属又は合金を含有する。ニッケル合金には、ニッケル−珪素合金、ニッケル−錫合金、ニッケル−コバルト合金、ニッケル−鉄合金、ニッケル−マンガン合金等がある。銅合金には、銅−ニッケル合金 、銅−鉄合金、銅−銀合金、銅−りん合金、銅−アルミニウム合金、銅−珪素合金、銅−錫合金、銅−ジルコニア合金、銅−ベリリウム合金等がある。
【００４３】
これらの中でも、負極集電体１０と負極リード１３との接合強度を高める観点から、ニッケル、銅、銅−ニッケル合金が好ましく、銅がさらに好ましい。また、銅とニッケルとのクラッド材を用いてもよい。負極リード１３は、前述した金属又は合金を一般的なリードの形態に成形することにより製造される。
【００４４】
溶融部１７は負極集電体１０と負極リード１３との間に介在し、負極集電体１０と負極
リード１３とを導通させるとともに、負極集電体１０と負極リード１３を接合する。溶融部１７は負極リード１３の幅より広く、負極リード１３が対向しない負極板１の端面の少なくとも一部にも溶融部１７が設けられている。負極リード１３が対向しない溶融部１７を溶融部Ｗとして、その大きさはリードの端面から溶融端部までの図１（ａ）の矢印で示される寸法と定義する。負極板１の溶融幅Ｗは０．１ｍｍ以上、１０ｍｍ以下である。本実施形態では、負極集電体１０と負極リード１３とが対向する全領域を連続的に溶融しているが、負極リード１３の両端部と負極板１の少なくとも一部が溶融していれば良く、間欠的に溶融部１７を形成しても良い。
【００４５】
溶融部１７は、後記する方法でアーク溶接を行うことにより形成されるものと推測される。後記する方法でアーク溶接を行うと、溶接を施す部位において、負極リード１３、負極集電体１０及び薄膜状負極活物質層１１のそれぞれ少なくとも一部が溶融する。その溶融部分のほぼ全域において、負極リード１３、負極集電体１０及び薄膜状負極活物質層１１に含まれる元素が均一に分散する合金化が起こるものと推測される。これにより負極リード１３幅全域が、負極集電体１０と強固に接続される。
【００４６】
負極リード１３が対向していない負極板１にアークを照射すると、負極集電体１０と薄膜状負極活物質層１１のみが溶融して負極集電体１０及び薄膜状負極活物質層１１に含まれる元素が均一に分散する合金化が起こるものと推測される。この溶融部１７の合金層は負極板１よりも強度が高い。負極板１のみが溶融して形成した溶融部１７と負極リード１３と負極板１とが対向している領域で溶融して形成した溶融部１７とは連結している。これより、負極リード１３のねじれや変角して接合部端部に応力がかかっても、接合周囲の負極板１に亀裂や破断が生じることがない。すなわち、応力が集中する領域全てに、強度が高い溶融部を形成することで、接続信頼性を高めている。
【００４７】
また、溶融部１７には、少なくとも、負極集電体１０と薄膜状負極活物質層１１と負極リード１３に含まれる金属元素の少なくとも１つが均一に分散している。したがって、溶融部１７は良好な導電性を有し、負極集電体１０と負極リード１３とを導通させることができる。これにより、負極板１は、負極集電体１０と負極リード１３との高強度での接合性及び良好な集電性能を併せ持つことができる。
【００４８】
溶融部１７は、たとえば、薄膜状負極活物質層１１中の合金系負極活物質に含有される半金属元素と負極集電体１０または負極リード１３に含有される金属元素との合金を含んでいる。合金系負極活物質に含有される半金属元素としては、たとえば、珪素、錫などが挙げられる。負極集電体１０及び負極リード１３に含有される主な金属元素としては、銅、ニッケルなどが挙げられる。これらの中でも、合金系負極活物質に含有される半金属元素を均一に分散させることなどを考慮すると、銅が好ましい。
【００４９】
負極板１と負極リード１３との接合強度は、次のような測定法により引張強度として測定できる。図５（ａ）及び図５（ｂ）は、負極リード１３の負極集電体１０に対する引張強度を測定するための試料の作製方法を示す斜視図である。図６は、負極リード１３の負極集電体１０に対する引張強度の測定方法を示す斜視図である。
【００５０】
図５（ａ）に示すように、まず、負極リード１３の長さが、負極板１の幅と同じになるように、負極リード１３を切断する。次に、負極板１の長さが、負極リード１３が接合されている端部から引っ張り強度測定治具に設置しやすいように適切な長さに負極板１を切断する。負極リード１３と負極板１が対向している領域の接合幅をｄとする。図５（ａ）では、溶融領域が連続的に形成されているため、接合幅は負極リード１３の幅に等しい。引き続き、図５（ｂ）に示すように、負極リード１３を負極板１から剥がすように、矢印６６の方向に折り返し、引張強度測定用の試料６５を準備する。
【００５１】
このようにして得られた試料６５を用い、図６に示す測定方法により、引張強度を測定する。万能試験機７０の下部固定治具７１に、負極板１の溶融部１７が形成されていない側の端部を挟んで固定し、上部固定治具７２に負極リード１３の溶融部１７が形成されていない側の端部（折り返し側の端部）を挟んで固定する。
【００５２】
室温２５℃にて、上部固定治具７２を５ｍｍ／分の速度で矢印７３の方向に移動させて負極リード１３を引っ張り、負極板１と負極リード１３との接合部分（溶融部１７）が破断するときの引張強度（Ｎ）を測定する。得られた引張強度の測定値と接合幅ｄの測定値とから、接合幅１ｍｍ当たりの引張強度（Ｎ／ｍｍ）を求められる。本実施形態の負極板１と負極リード１３との溶接強度は０．５Ｎ／ｍｍから５０Ｎ／ｍｍとなるように溶接条件を設定することが望ましい。
【００５３】
図２は、本実施形態であるリチウムイオン電池用負極の製造方法を説明する縦断面図である。本実施形態のリチウムイオン電池用負極の製造方法（以下「本実施形態の製造方法」とする）は、第１工程と、第２工程と、第３工程と、を備える。以下に、各工程について詳しく説明する。
【００５４】
第１工程では、負極板１及び負極リード１３を準備する。
【００５５】
負極板１は、負極集電体１０と、負極集電体１０の厚さ方向の両面に形成された薄膜状負極活物質層１１と、を備える。本実施形態では、薄膜状負極活物質層１１は、負極集電体１０の厚さ方向の両面に形成されているが、片面に形成されていてもよい。
【００５６】
第２工程では、第１板２０と第２板２１とからなる一組の溶接治具１４を用い、第１板２０と第２板２１との間に、負極板１と負極リード１３とを挟持する。溶接治具１４は、銅等の金属材料を所定の形状に成形することにより、作製される。溶接治具１４による負極板１及び負極リード１３の挟持は、薄膜状負極活物質層１１の表面と負極リード１３の表面とが重なり、且つ、負極板端面１ａと負極リード端面１３ａとからなる平坦な溶接端面１６を含む溶接領域が露出するように、実施される。
【００５７】
ここで、薄膜状負極活物質層１１の表面とは、薄膜状負極活物質層１１の厚さ方向の一方の表面である。負極リード１３の表面とは、負極リード１３の厚さ方向の一方の表面である。薄膜状負極活物質層１１の表面の全面と、負極リード１３の表面の全面とが重なっている必要はなく、それぞれの表面の少なくとも一部が重なって、接触していればよい。
【００５８】
本実施形態では、負極板端面１ａは、負極板１の長手方向の一方の端面であり、負極リード端面１３ａは、負極リード１３の幅方向の一方の端面であるが、それに限定されない。負極板端面１ａは、負極板１の長手方向の一端面又は負極板１の幅方向の一端面のいずれでもよい。負極リード端面１３ａは、負極リード１３の長手方向の一端面又は負極リード１３の幅方向の一端面のいずれでもよい。
【００５９】
負極板端面１ａ及び負極リード端面１３ａについて、長手方向又は幅方向のいずれにするかは、電極群の形態（捲回型、扁平型、積層型等）、リチウムイオン電池の形態（角型、円筒型、扁平型、ラミネートフィルムパック型、コイン型等）及び設計（寸法、容量、用途等）等の条件に応じて適宜選択される。
【００６０】
また、溶接治具１４により負極板１と負極リード１３とを挟持する際にしては、負極板端面１ａと負極リード端面１３ａとが連続した同一平面になり、平坦な溶接端面１６が形成されるように、負極板１及び負極リード１３が配置される。溶接端面１６を含む溶接領
域とは、後述する条件で溶接端面１６に対して垂直な方向１９からアーク放電を行った場合に、負極板１及び負極リード１３におけるアーク放電のエネルギーが及ぶ領域である。
【００６１】
本実施形態の溶接治具１４は、第１板２０と第２板２１との間に負極板１と負極リード１３とを挟持した状態で、第１板２０の第１凹部２０ｘと第２板２１の第２凹部２１ｘとにより形成される窪みを有している。
【００６２】
第３工程では、溶接端面１６を含む溶接領域に向けてアーク放電することにより、溶接領域を溶融させ、負極集電体１０と負極リード１３とをアーク溶接する。
【００６３】
具体的には、負極板端面１ａと負極リード端面１３ａとからなる平坦な溶接端面１６に対して、垂直な方向に、図示しないアーク溶接用電極を配置する。そして、アーク溶接用電極の溶接トーチから矢印１９の方向にエネルギーを照射する。溶接トーチから照射されるエネルギーは、溶接端面１６に照射される。これにより、溶接端面１６を含む溶接領域が均一に溶融して、その後固化して溶融部１７が形成される。溶接トーチは矢印１８の方向で、負極リード１３の幅よりも広く移動させ、アーク溶接を行う。負極リード１３が対向しない負極板１の端面にも溶融部を形成する。
【００６４】
ここで、負極リード１３が対向しない負極板１の溶融幅Ｗは０．１ｍｍ以上、１０ｍｍ以下であることが望ましい。溶融幅Ｗが０．１ｍｍ以下では、負極リード１３の端部溶融と負極板１の端面の溶融部が十分に形成されず、強度が不足する。また、負極リードの端部に生成されやすいバリが溶融せず、鋭利な部分が残存する可能性がある。溶融幅Ｗが１０ｍｍ以上では、正極と対向して電極群を形成する領域にロスが生じ、高容量の電池を設計することが出来ない。溶接幅Ｗを制御する方法としては、溶接トーチの移動幅を変える、アークのエネルギーを変える、溶接トーチと負極板１の端面との距離を変える方法などがある。
【００６５】
アーク溶接用電極を負極板１の幅方向に移動させながら、間欠的にアーク溶接を行ってもよい。これにより、負極板１の幅方向に間欠的に溶融部１７が形成される。アーク溶接を実施すると、負極集電体１０と負極リード１３との任意の箇所に、溶融部１７を容易に形成できる。
【００６６】
アーク溶接法の中でも、プラズマ溶接法及びＴＩＧ（Tungsten  Inert  Gas）溶接法が好ましい。溶融部１７内での元素の均一分散性等を考慮すると、プラズマ溶接法が特に好ましい。溶融部１７内で元素が均一に分散するほど、溶融部１７による負極集電体１０と負極リード１３との接合性及び導通性が向上するものと推測される。プラズマ溶接及びＴＩＧ溶接は、それぞれ、市販されているプラズマ溶接機及びＴＩＧ溶接機を用いて実施される。
【００６７】
プラズマ溶接は、例えば、溶接電流値、溶接速度（溶接トーチの移動速度）、溶接時間、プラズマガス及びシールドガスの種類とその流量等の条件を適宜選択して実施できる。これらの条件を選択することにより、生成する溶融部１７による負極集電体１０と負極リード１３との接合性及び導通性を制御できる。
【００６８】
溶接電流値は、例えば、１Ａ〜１００Ａである。溶接トーチの掃引速度は、例えば、１ｍｍ／秒〜１００ｍｍ／秒である。プラズマガスにはアルゴンガス等を使用できる。プラズマガス流量は、例えば、１０ｍｌ／分〜１０リットル／分である。シールドガスには、アルゴン、水素等を使用できる。シールドガス流量は、例えば、１０ｍｌ／分〜１０リットル／分である。
【００６９】
なお、アーク溶接の溶接条件によっては、溶融部１７の内部に、薄膜状負極活物質層１１の一部が溶融せずにそのまま残存することがある。しかし、アーク溶接で溶融部１８を形成する限り、溶融部１７内部に残存する薄膜状負極活物質層１１が、溶融部１７による負極集電体１０と負極リード１３との接合性及び導通性を実用範囲よりも低下させることはない。
【００７０】
一方、アーク溶接に代えて抵抗溶接を実施した場合には、薄膜状負極活物質層１１が合金系活物質を含有することにより、薄膜状負極活物質層１１に電流が流れない。したがって、負極集電体１０と薄膜状負極活物質層１１との界面において、負極集電体１０の一部が局所的に溶融することがある。また、薄膜状負極活物質層１１と負極リード１３との接触箇所において、負極リード１３の一部が局所的に溶融することがある。しかしながら、負極集電体１０から薄膜状負極活物質層１１を介して負極リード１３に至る領域が溶融することはない。超音波溶接を実施しても、抵抗溶接を実施した場合と同様である。
【００７１】
すなわち、抵抗溶接及び超音波抵抗では、負極集電体１０及び／又は負極リード１３が局所的に溶融するのみであり、薄膜状負極活物質層１１は溶融しない。したがって、負極集電体１０と負極リード１３とを接合することはできない。外観上は接合しているように見えても、電池の組立て時等にほぼ確実に断線が生じる。
【００７２】
本実施形態の製造方法では、薄膜状負極活物質層１１が珪素系活物質を含有する場合、第１工程と第２工程との間に、薄膜状負極活物質層１１にリチウムを吸蔵させる工程（以下「リチウム吸蔵工程」とする）を設けるのが好ましい。これにより、第３工程で得られる溶融部１８内部における合金の均一分散性がより一層向上する。
【００７３】
また、リチウム吸蔵工程を設けると、リチウム吸蔵工程を設けない場合に比べて、溶融部１７の形状の均一性を損なうことなく、接合強度を確保することができる。これにより、幅方向全域で溶融部１７の負極集電体１０及び負極リード１３との接触面積が大きくなる。その結果、溶融部１７による負極集電体１０と負極リード１３との接合性及び導通性がより一層向上する。
【００７４】
薄膜状負極活物質層１１へのリチウムの吸蔵は、例えば、真空蒸着法、電気化学的な方法、薄膜状負極活物質層１１表面へのリチウム箔の貼着等により実施される。例えば、真空蒸着法によれば、真空蒸着装置のターゲットに金属リチウムを装着し、真空蒸着を行うと、薄膜状負極活物質層１１にリチウムが吸蔵される。リチウムの吸蔵量は特に制限されないが、薄膜状負極活物質層１１の不可逆容量分のリチウムを吸蔵させるのが好ましい。
【００７５】
図３は、本発明の第２実施形態であるリチウムイオン電池２５の構成を模式的に示す縦断面図である。リチウムイオン電池２５は、本発明の第１実施形態の製造方法により得られた負極２８を含む以外は、従来のリチウムイオン電池と同様の構成を有している。
【００７６】
本実施形態のリチウムイオン電池２５は、負極２８を含むことにより、高容量及び高出力を有し、出力特性、サイクル特性等の電池性能に優れている。また、負極２８において負極板１（負極集電体１０）と負極リード１３とが強固にかつ導通性良く接合されている。
負極板１と負極リード１３とが接合されている溶融部１７の幅が負極リード１３の幅より広く、負極リード１３が対向していない負極板１の端部が溶融していることで、負極リード１３は高い接合強度を有する。これにより、負極２８の集電性能、電池の出力特性等が長期にわたって高水準で維持される。したがって、本実施形態のリチウムイオン電池２５は耐用寿命が長い。
【００７７】
リチウムイオン電池２５は、捲回型電極群２６と、捲回型電極群２６の長手方向の両端にそれぞれ装着される上部絶縁板３０及び下部絶縁板３１と、捲回型電極群２６等を収容する電池ケース３２と、封口板３４により支持される正極端子３３と、電池ケース３２を封口する封口板３４と、非水電解質（図示しない）とを含む。
【００７８】
捲回型電極群２６の長手方向の両端部に上部絶縁板３０及び下部絶縁板３１を装着し、これを電池ケース３２に収容する。このとき、正極２７の正極リード３６及び負極２８の負極リード１３が、それぞれ所定の箇所に接続される。電池ケース３２内に非水電解質を注液する。次に、電池ケース３２の開口部分に、正極端子３３を支持する封口板３４を装着し、電池ケース３２の開口端部を封口板３４に向けてかしめ付ける。これにより、電池ケース３２が封口され、リチウムイオン電池２５が得られる。
【００７９】
捲回型電極群２６は、帯状の正極２７と、帯状の負極２８と、帯状のセパレータ２９と、備える。捲回型電極群２６は、例えば、正極２７と負極２８との間にセパレータ２９を介在させた積層物を、その長手方向の一端部を捲回軸にして捲回することにより得られる。本実施形態では、捲回型電極群２６を使用するが、それに限定されず、正極２７と負極２８との間にセパレータ２９を介在させて積層した積層型電極群を使用してもよい。
【００８０】
正極２７は、正極板３５と、正極リード３６と、を備える。正極板３５は、正極集電体と、正極活物質層と、を備える。
【００８１】
正極集電体には、ステンレス鋼、チタン、アルミニウム、アルミニウム合金等の金属材料からなる、多孔性又は無孔の導電性基板を使用できる。
【００８２】
多孔性導電性基板には、メッシュ体、ネット体、パンチングシート、ラス体、多孔質体、発泡体、不織布等がある。無孔の導電性基板には、箔、フィルム等がある。導電性基板の厚さは特に制限されないが、通常は１〜５００μｍ、好ましくは１〜５０μｍ、さらに好ましくは１０〜３０μｍである。
【００８３】
正極活物質層は、本実施形態では正極集電体の厚さ方向の両方の表面に設けられているが、それに限定されず、正極集電体の厚さ方向の片方の表面に設けられてもよい。正極活物質層は、正極活物質を含み、さらに導電剤、結着剤等を含んでもよい。
【００８４】
正極活物質としては、リチウム含有複合金属酸化物、オリビン型リン酸リチウム等が好ましい。
【００８５】
リチウム含有複合金属酸化物は、リチウムと遷移金属元素とを含む金属酸化物又は金属酸化物中の遷移金属元素の一部が異種元素によって置換された金属酸化物である。遷移金属元素には、Ｓｃ、Ｙ、Ｍｎ、Ｆｅ、Ｃｏ、Ｎｉ、Ｃｕ、Ｃｒ等があり、Ｍｎ、Ｃｏ、Ｎｉ等が好ましい。異種元素には、Ｎａ、Ｍｇ、Ｚｎ、Ａｌ、Ｐｂ、Ｓｂ、Ｂ等があり、Ｍｇ、Ａｌ等が好ましい。遷移金属元素及び異種元素は、それぞれ１種を単独で又は２種以上を組み合わせて使用できる。
【００８６】
リチウム含有複合酸化物には、ＬｉｌＣｏＯ２、ＬｉｌＮｉＯ２、ＬｉｌＭｎＯ２、ＬｉｌＣｏｍＮｉ１−ｍＯ２、ＬｉｌＣｏｍＡ１−ｍＯｎ、ＬｉｌＮｉ１−ｍＡｍＯｎ、ＬｉｌＭｎ２Ｏ４、ＬｉｌＭｎ２−ｍＡｎＯ４（前記各式中、ＡはＳｃ、Ｙ、Ｍｎ、Ｆｅ、Ｃｏ、Ｎｉ、Ｃｕ、Ｃｒ、Ｎａ、Ｍｇ、Ｚｎ、Ａｌ、Ｐｂ、Ｓｂ及びＢよりなる群から選ばれる少なくとも１つの元素を示す。０＜ｌ≦１．２、ｍ＝０〜０．９、ｎ＝２．０〜２．３である。）等がある。
【００８７】
オリビン型リン酸リチウムには、ＬｉＸＰＯ４、Ｌｉ２ＸＰＯ４Ｆ（前記各式中、ＸはＣｏ、Ｎｉ、Ｍｎ及びＦｅよりなる群から選ばれる少なくとも１つの元素を示す。）等がある。
【００８８】
前記に例示した正極活物質において、リチウムのモル比は正極活物質作製直後の値であり、充放電により増減する。正極活物質は１種を単独で使用でき又は２種以上を組み合わせて使用できる。
【００８９】
導電剤には、例えば、天然黒鉛、人造黒鉛等のグラファイト類、アセチレンブラック、ケッチェンブラック、チャンネルブラック、ファーネスブラック、ランプブラック、サーマルブラック等のカーボンブラック類、炭素繊維、金属繊維等の導電性繊維、アルミニウム等の金属粉末類、フッ化カーボン等がある。導電剤は１種を単独で又は２種以上を組み合わせて使用できる。
【００９０】
結着剤には、樹脂材料を使用できる。樹脂材料には、ポリフッ化ビニリデン、ポリテトラフルオロエチレン、ポリヘキサフルオロプロピレン、ポリエチレン、ポリプロピレン、ポリアミド、ポリイミド、ポリアミドイミド、ポリアクリロニトリル、ポリアクリル酸メチル、ポリアクリル酸エチル、ポリメタクリル酸メチル、ポリメタクリル酸エチル、ポリビニルピロリドン、スチレンブタジエンゴム、変性アクリルゴム、カルボキシメチルセルロース、２種類以上のモノマー化合物を含有する共重合体等がある。
【００９１】
モノマー化合物には、テトラフルオロエチレン、ヘキサフルオロプロピレン、ペンタフルオロプロピレン、パーフルオロアルキルビニルエーテル、フッ化ビニリデン、クロロトリフルオロエチレン、エチレン、プロピレン、アクリル酸、ヘキサジエン等がある。
【００９２】
結着剤は１種を単独で又は２種以上を組み合わせて使用できる。
【００９３】
正極活物質層は、例えば、正極合剤スラリーを正極集電体表面に塗布し、得られた塗膜を乾燥し、圧延することにより形成できる。正極合剤スラリーは、正極活物質及び導電剤、結着剤等を有機溶媒に溶解又は分散させることにより調製できる。有機溶媒には、ジメチルホルムアミド、ジメチルアセトアミド、メチルホルムアミド、Ｎ−メチル−２−ピロリドン、ジメチルアミン、アセトン、シクロヘキサノン等を使用できる。
【００９４】
正極リード３６は、抵抗溶接、超音波溶接等により、一端が正極集電体の集電体露出部に接続され、他端が正極端子３３に接続される。正極リード３６の材質は、アルミニウム、アルミニウム合金等である。アルミニウム合金には、アルミニウム−珪素合金、アルミニウム−鉄合金、アルミニウム−銅合金、アルミニウム−マンガン合金、アルミニウム−マグネシウム合金、アルミニウム−亜鉛合金等がある。
【００９５】
負極２８は、負極板１と負極リード１３と複数の溶融部１７とを備える。負極２８は、本発明の実施形態の製造方法により作製された負極である。
【００９６】
セパレータ２９は、正極２７と負極２８との間に介在するように配置される。セパレータ２９には、所定のイオン透過度、機械的強度、絶縁性等を併せ持つシートを使用できる。セパレータ２９には、微多孔膜、織布、不織布等の多孔質シートを使用するのが好ましい。セパレータ２９の材料には各種樹脂材料を使用できるが、耐久性、シャットダウン機能等を考慮すると、ポリエチレン、ポリプロピレン等のポリオレフィンが好ましい。
【００９７】
セパレータ２９の厚さは、通常１０〜３００μｍ、好ましくは１０〜３０μｍ、さらに好ましくは１０〜２５μｍである。また、セパレータ２９の空孔率は好ましくは３０〜７
０％、さらに好ましくは３５〜６０％である。空孔率とは、セパレータ２９の体積に対する、セパレータ２９が有する細孔の総容積の百分率である。
【００９８】
セパレータ２９には、リチウムイオン伝導性を有する液状非水電解質が含浸される。液状非水電解質は、溶質（支持塩）と非水溶媒とを含み、添加剤を含んでもよい。
【００９９】
溶質には、ＬｉＣｌＯ４、ＬｉＢＦ４、ＬｉＰＦ６、ＬｉＡｌＣｌ４、ＬｉＳｂＦ６、ＬｉＳＣＮ、ＬｉＣＦ３ＳＯ３、ＬｉＣＦ３ＣＯ２、ＬｉＡｓＦ６、ＬｉＢ１０Ｃｌ１０、低級脂肪族カルボン酸リチウム、ＬｉＣｌ、ＬｉＢｒ、ＬｉＩ、ＬｉＢＣｌ４、ホウ酸塩類、イミド塩類等がある。溶質は、好ましくは０．５〜２モル／Ｌの濃度で非水溶媒に溶解される。
【０１００】
非水溶媒には、環状炭酸エステル、鎖状炭酸エステル、環状カルボン酸エステル等がある。環状炭酸エステルには、プロピレンカーボネート、エチレンカーボネート等がある。鎖状炭酸エステルには、ジエチルカーボネート、エチルメチルカーボネート、ジメチルカーボネート等がある。環状カルボン酸エステルには、γ−ブチロラクトン、γ−バレロラクトン等がある。非水溶媒は１種を単独で又は２種以上を組み合わせて使用できる。
【０１０１】
添加剤には、フッ化エチレンカーボネート、ビニレンカーボネート、ビニルエチレンカーボネート、ジビニルエチレンカーボネート等の充放電効率を向上させる添加剤、シクロヘキシルベンゼン、ビフェニル、ジフェニルエーテル等の電池を不活性化する添加剤等がある。添加剤は１種を単独で又は２種以上を組み合わせて使用できる。
【０１０２】
上部絶縁板３０、下部絶縁板３１及び封口板３４は、電気絶縁性材料、好ましくは樹脂材料又はゴム材料を所定の形状に成形することにより、作製される。電池ケース３２は長手方向の一方の端部に開口を有する、有底円筒状部材である。電池ケース３２及び正極端子３３は、鉄、ステンレス鋼等の金属材料を所定の形状に成形することにより、作製される。
【０１０３】
本実施形態では、リチウムイオン電池２５は、捲回型電極群２６を含む円筒形電池であるが、それに限定されず、種々の形態を採ることができる。その具体例としては、角形電池、扁平電池、コイン電池、ラミネートフィルムパック電池等が挙げられる。また、捲回型電極群２６に代えて、積層型電極群、扁平状電極群等を用いてもよい。
【実施例】
【０１０４】
以下に実施例及び比較例を挙げ、本発明を具体的に説明する。
【０１０５】
（実施例１）
（１）正極活物質の作製
ＮｉＳＯ４水溶液に、Ｎｉ：Ｃｏ＝８．５：１．５（モル比）になるように硫酸コバルトを加えて金属イオン濃度２ｍｏｌ／リットルの水溶液を調製した。この水溶液に撹拌下、２ｍｏｌ／リットルの水酸化ナトリウム水溶液を徐々に滴下して中和することにより、Ｎｉ０．８５Ｃｏ０．１５（ＯＨ）２で示される組成を有する三元系の沈殿物を共沈法により生成させた。この沈殿物をろ過により分離し、水洗し、８０℃で乾燥し、複合水酸化物を得た。
【０１０６】
得られた複合水酸化物を大気中にて９００℃で１０時間加熱して熱処理を行い、Ｎｉ０．８５Ｃｏ０．１５Ｏ２で示される組成を有する複合酸化物を得た。ここでＮｉ及びＣｏの原子数の和とＬｉの原子数とが等量になるように水酸化リチウム１水和物を加え、大気中にて８００℃で１０時間加熱して熱処理を行うことにより、ＬｉＮｉ０．８５Ｃｏ０．
１５Ｏ２で示される組成を有するリチウムニッケル含有複合金属酸化物を得た。こうして、二次粒子の体積平均粒径が１０μｍの正極活物質を得た。
【０１０７】
（２）正極の作製
上記で得られた正極活物質の粉末９３ｇ、アセチレンブラック（導電剤）３ｇ、ポリフッ化ビニリデン粉末（結着剤）４ｇ及びＮ−メチル−２−ピロリドン５０ｍｌを充分に混合して正極合剤スラリーを調製した。この正極合剤スラリーを厚さ１５μｍのアルミニウム箔（正極集電体）の両面に塗布し、得られた塗膜を乾燥し、圧延して、片面あたり厚さ５０μｍの正極活物質層を形成し、５６ｍｍ×２０５ｍｍの正極板を作製した。この正極板の両面の正極活物質層の一部（５６ｍｍ×５ｍｍ）を切除し、正極集電体露出部を形成し、アルミニウム製正極リードを超音波溶接により溶接し、正極を作製した。
【０１０８】
（３）負極板の作製
図４は、電子ビーム式真空蒸着装置４０の構成を模式的に示す側面図である。図４では、電子ビーム式真空蒸着装置４０の内部の部材を実線で示している。真空チャンバー４１は耐圧性容器であり、その内部に、搬送手段４２、ガス供給手段４８、プラズマ化手段４９、シリコンターゲット５０ａ、５０ｂ、遮蔽板５１及び電子ビーム発生装置（図示しない）を収容する。
【０１０９】
搬送手段４２は、巻き出しローラ４３、キャン４４、巻き取りローラ４５及び案内ローラ４６、４７を含む。巻き出しローラ４３には、帯状の負極集電体１０が捲き付けられる。帯状の負極集電体１０は、案内ローラ４６、キャン４４及び案内ローラ４７を経由して搬送され、負極板１として巻き取りローラ４５に巻き取られる。
【０１１０】
帯状の負極集電体１０がキャン４４の表面を搬送される際に、帯状の負極集電体１０の表面に珪素の蒸気が供給される。珪素の蒸気はキャン４４内部の図示しない冷却手段により冷却されて帯状の負極集電体１０の表面に析出し、ベタ膜である薄膜状負極活物質層１１が形成される。珪素の蒸気は、シリコンターゲット５０ａ、５０ｂに、電子ビーム発生装置から電子ビームを照射することにより生成する。
【０１１１】
ガス供給手段４８は、原料ガスを真空チャンバー４１内に供給する。原料ガスが酸素である場合、珪素の蒸気と酸素との混合物が帯状の負極集電体１０の表面に供給され、珪素酸化物を含有する薄膜状負極活物質層１１が形成される。ガス供給手段４８が原料ガスを供給しない場合は、珪素を含有する薄膜状負極活物質層１１が形成される。プラズマ化手段４９は、原料ガスをプラズマ化する。負極集電体１０表面の薄膜状負極活物質層１１の形成状況に応じて、遮蔽板５１の水平方向の位置が調整される。
【０１１２】
電子ビーム式真空蒸着装置４０を用いて、下記の条件で、帯状負極集電体の両方の表面に、厚さ５μｍの薄膜状負極活物質層（シリコン薄膜）を形成し、負極板を作製した。
【０１１３】
真空チャンバー内の圧力：８．０×１０−５Ｔｏｒｒ
帯状負極集電体：粗面化処理した電解銅箔（古河電工（株）製）
帯状負極集電体の巻き取りローラによる巻き取り速度：２ｃｍ／分
原料ガス：供給せず。
【０１１４】
シリコンターゲット：純度９９．９９９９％のシリコン単結晶（信越化学工業（株）製）
電子ビームの加速電圧：−８ｋＶ
電子ビームのエミッション：３００ｍＡ
得られた負極板を５８ｍｍ×２１０ｍｍに裁断した。この負極板を、タンタル製ボード
と薄膜状負極活物質層とが対向するように、抵抗加熱蒸着装置（（株）アルバック製）内に固定した。タンタル製ボードには、リチウム金属を装填した。抵抗加熱蒸着装置内にアルゴン雰囲気を導入し、タンタル製ボートに５０Ａの電流を通電し、薄膜状負極活物質層にリチウムを蒸着した。蒸着時間は１０分であった。これにより、初回充放電時に蓄えられる不可逆容量分のリチウムを薄膜状負極活物質層に補填した。
【０１１５】
（４）負極リードの接合
上記で得られた負極板に、銅箔（タフピッチ銅、日立電線（株）製）を裁断して作製された、幅５ｍｍ、長さ７０ｍｍ、厚さ０．１ｍｍの負極リードを、次のようにしてプラズマ溶接により接合し、負極を作製した。
【０１１６】
まず、負極板の長手方向の一端面と、負極リードの幅方向の一端面とが、連続した１つの平面になり、平坦な溶接端面が形成されるように、負極板と負極リードとを重ね合せた。溶接端面に垂直な方向を鉛直方向に一致させ、溶接端面が鉛直方向横方を臨むように配置した。これらを、図１に示す一組の溶接治具で挟持し、さらに単軸ロボット（（株）アイエイアイ製）で固定した。
【０１１７】
溶接治具は、第１板及び第２板からなり、第１板及び第２板の寸法は１００ｍｍ×４０ｍｍ×１０ｍｍであり、いずれも銅製であった。また、第１板に形成された第１凹部及び第２板に形成された第２凹部である切欠きの断面形状はテーパ形状であり、切かきの断面寸法は、第１板又は第２板の端面に沿う方向の長さが０．５ｍｍであり、第１板又は第２板の合わせ面に沿う方向の長さが０．５ｍｍであった。
【０１１８】
次に、プラズマ溶接機（商品名：ＰＷ−５０ＮＲ、小池酸素工業（株）製）を、溶接端面の鉛直方向横に配置した。このプラズマ溶接機のトーチから、溶接端面に対して垂直にエネルギーを照射した。トーチを負極リード中心に幅７ｍｍ移動させた。溶接端面に下記の条件でエネルギーを照射し、合金層を形成し、負極を作製した。
【０１１９】
電極棒：直径１．０ｍｍ
電極ノズル：直径１．６ｍｍ
トーチ距離：２．０ｍｍ
トーチ掃引速度：３０ｍｍ／ｓ
トーチ送引幅：７ｍｍ
プラズマガス：アルゴン
プラズマガス流量：１００（ｓｃｃｍ）
シールドガス：水素、アルゴン
シールドガス流量（水素）：５００（ｓｃｃｍ）
シールドガス流量（アルゴン）：１（ｓｌｍ）
溶接電流：８．０Ａ
プラズマ溶接後に、自然放冷し、溶接端面をレーザ顕微鏡（商品名：ＶＫ９７００、（株）キーエンス製）で観察した。その結果、負極リードが負極板に対向している領域から、負極リードが対向していない領域まで連続した溶融部が形成されていることが確認された。負極リードが対向していない負極板の溶融幅は３ｍｍであった。
【０１２０】
走査型電子顕微鏡（３Ｄリアルサーフェースビュー）にエネルギー分散型Ｘ線分析装置（商品名：Ｇｅｎｅｓｉｓ  ＸＭ２、ＥＤＡＸ社製）を装着し、溶融部の断面の銅及び珪素の元素マップを調べた。その結果、溶融部断面のほぼ全領域に、銅及び珪素が存在していた。また、エネルギー分散型Ｘ線分析装置（Ｇｅｎｅｓｉｓ  ＸＭ２）により、溶融部の所定の部分で銅と珪素との元素モル比率を測定した結果、銅が９５モル％、珪素が５モル％であった。これらの結果から、銅中に珪素が拡散し、合金を形成していることが判っ
た。
【０１２１】
溶融部の断面を、微小部Ｘ線回折装置（商品名：ＲＩＮＴ２５００、理学電機（株）製）により定性分析した。その結果、溶融部から、銅のピーク及びＣｕ５Ｓｉのピークが同定された。したがって、溶融部には、Ｃｕ５Ｓｉ合金が含まれていることが判った。
【０１２２】
さらに、溶融部の断面について、オージェ電子分光装置（商品名：ＭＯＤＥＬ６７０、ＵＬＶＡＣ  ＰＨＩ社製）によりリチウムの元素マップを調べた。溶融部の断面の周縁部には、溶融部の断面に比べて寸法が非常に小さい薄膜状負極活物質層の断面及びシリコン層の断面が存在した。薄膜状負極活物質層は、溶融せずに残存した部分である。シリコン層は、１度溶融して、合金化せずに再凝固した部分である。これらの断面にはリチウムが存在したが、銅及び銅合金の断面にはリチウムは存在しなかった。
【０１２３】
以上の分析結果から、合金層には、銅と、Ｃｕ５Ｓｉを含む銅−シリコン合金とが存在し、合金層断面の周縁部にはシリコンとリチウムが存在することがわかった。
【０１２４】
（５）電池の作製
上記で得られた正極と負極との間にポリエチレン微多孔膜（セパレータ、商品名：ハイポア、厚さ２０μｍ、旭化成（株）製）を介在させて積層し、得られた積層物を捲回し、捲回型電極群を作製した。正極リードの他端をステンレス鋼製正極端子に溶接し、負極リードの他端を有底円筒形の鉄製電池ケースの底部内面に接続した。捲回型電極群の長手方向の一端部及び他端部に、それぞれ、ポリエチレン製の上部絶縁板及び下部絶縁板を装着し、電池ケース内に収容した。
【０１２５】
次に、エチレンカーボネートとエチルメチルカーボネートとを体積比１：１の割合で含む混合溶媒に、ＬｉＰＦ６を１．０ｍｏｌ／Ｌの濃度で溶解させた非水電解液を電池ケースに注液した。さらに、電池ケースの開口に、ポリエチレン製のガスケットを介して封口板を装着し、電池ケースの開口端部を内側にかしめて電池ケースを封口し、円筒型リチウムイオン電池を作製した。
【０１２６】
（比較例１）
トーチの送引幅を負極リード中心に２ｍｍとして負極を作製する以外は実施例１と同様にして、円筒リチウムイオン電池を作製した。
【０１２７】
プラズマ溶接後に、自然放冷し、溶接端面をレーザ顕微鏡（商品名：ＶＫ９７００、キーエンス社製）で観察した。その結果、負極リードと負極板の溶融幅は４ｍｍで負極リードの端部は溶融しておらず、負極リードが対向していない負極板に溶融は確認されなかった。
【０１２８】
（比較例２）
負極リードの負極集電体への接合方法をプラズマ溶接から抵抗溶接に変更して負極を作製する以外は、実施例１と同様にして円筒型リチウムイオン電池を作製した。なお、負極の作製は次のようにして実施した。
【０１２９】
まず、実施例１と同様にして得られた負極板と銅製の負極リード（幅４ｍｍ、長さ７０ｍｍ、厚さ１００μｍ）とを、負極板の長手方向の端面と負極リードの幅方向の端面とが１つの連続した平面になるように隣接配置した。これらの負極板及び負極リードを、先端径２ｍｍの電極棒で挟持し、抵抗溶接機（ミヤチテクノス（株）製）を用いて、電流値を１．３ｋＡに設定してスポット溶接を行い、負極を作製した。
【０１３０】
［負極集電体と負極リードとの接合強度］
実施例１及び比較例１〜２で得られた負極について、次のようにして負極集電体と負極リードとの接合強度を、負極リードの負極集電体に対する引張強度として測定した。図５は、負極リード１３の負極集電体１０に対する引張強度を測定するための試料の作製方法を示す斜視図である。図６は、負極リード１３の負極集電体１０に対する引張強度の測定方法を示す斜視図である。
【０１３１】
図５（ａ）に示すように、まず、負極リード１３の長さが、負極板１の幅と同じになるように、負極リード１３を切断した。次に、負極板１の長さが、負極リード１３が接合されている端部から３０ｍｍになるように、負極板１を切断した。このとき、接合幅ｄを測定した。接合幅ｄは、負極板１と負極リード１３とが対向した領域で、かつ溶融している領域の長さである。
【０１３２】
複数の溶融部１７が所定の間隔を空けて形成されている場合、接合幅ｄは、負極板１の幅方向の一端に形成された溶融部１７から、他端に形成された溶融部１７までの長さである。この場合、一端及び他端に形成された溶融部１７の長さを、接合幅ｄに含めている。実施例１及び比較例１〜２で得られた負極それぞれの接合幅ｄを３０ｍｍに切断した。引き続き、図５（ｂ）に示すように、負極リード１３を負極板１から剥がすように、矢印６６の方向に折り返し、引張強度測定用の試料６５を作製した。
【０１３３】
得られた試料６５を用い、図６に示す測定方法により、引張強度を測定した。万能試験機（（株）島津製作所製）７０の下部固定治具７１に、負極板１の溶融部１７が形成されていない側の端部を挟んで固定し、上部固定治具７２に負極リード１３の溶融部１７が形成されていない側の端部（折り返し側の端部）を挟んで固定した。
【０１３４】
室温２５℃にて、上部固定治具７２を５ｍｍ／分の速度で矢印７３の方向に移動させて負極リード１３を引っ張った。そして、負極板１と負極リード１３との接合部分（溶融部１７）が破断したときの引張強度（Ｎ）を測定した。得られた引張強度の測定値と接合幅ｄの測定値とから、接合幅１ｍｍ当たりの引張強度（Ｎ／ｍｍ）を求めた。結果を表１に示す。
【０１３５】
［負極集電体と負極リードとの導通性］
実施例１及び比較例１〜２で得られた負極について、次のようにして負極集電体と負極リードとの接合抵抗を測定した。負極リード近傍の薄膜状負極活物質層を、サンドペーパーを用いて剥離した。次に、露出した負極集電体と負極リードとの接合抵抗を、ミリオームメーター（商品名：ミリオームハイテスタ３５４０、日置電機（株）製）を用いて測定した。結果を表１に示す。
【０１３６】
［電極群構成時の電極変形］
実施例１及び比較例１〜２で得られた円筒型リチウムイオン電池２０セルを分解し、負極リードの接続状態を観察した。接合部付近に亀裂や破断が見られたセル数またはセパレータに損傷が見られたセル数を数え、不良セル数とした。結果を表１に示す。
【０１３７】
【表１】
2015035249.tif 000003
【０１３８】
表１における実施例１の結果から、溶融部による負極集電体と負極リードとの接合により、負極集電体と負極リードとの間で、良好な接合性及び導通性が得られることがわかる。比較例１では、負極集電体と負極リードとの接合部に亀裂が観察されたことから、断線する不具合が起こりやすいことが判明した。
【０１３９】
一方、抵抗溶接を実施した比較例２では、導通性を有する接合が出来なかったことが明らかである。このことから、抵抗溶接では、負極リードを負極集電体に接合できないことが判った。
【０１４０】
（試験例２）
［サイクル特性］
実施例１及び比較例１〜２のリチウムイオン電池を各条件３個ずつ、それぞれ２０℃の恒温槽に収容し、以下のような定電流定電圧方式で、電池を充電した。
【０１４１】
各電池を、電池電圧が４．２Ｖになるまで１Ｃレート（１Ｃとは１時間で全電池容量を使い切ることができる電流値）の定電流で充電した。電池電圧が４．２Ｖに達した後は、電流値が０．０５Ｃになるまで、各電池を４．２Ｖの定電圧で充電した。次に、２０分間休止した後、充電後の電池を、１Ｃレートのハイレートの定電流で、電池電圧が２．５Ｖになるまで放電した。このような充放電を１００サイクル繰り返した。
【０１４２】
１サイクル目の全放電容量に対する、１００サイクル目の全放電容量の割合を、百分率値で求めた。得られた値の平均値を算出し、容量維持率として表２に示す。
【０１４３】
【表２】
2015035249.tif 000004
【０１４４】
実施例１及び比較例１の電池は、容量維持率が高く、良好なサイクル特性を有することが判った。特に、実施例１の電池は、さらに高い容量維持率を示した。比較例１の電池は、１セルが抵抗無限大を示し、分解観察の結果リードが破断していることがわかった。一方、比較例２の電池は、通電することができず、抵抗が無限大となった。分解観察の結果、比較例１と同様にリードが破断していることがわかった。
【産業上の利用可能性】
【０１４５】
本発明の負極の製造方法により得られる負極は、リチウムイオン電池の負極として好適に使用できる。また、本発明のリチウムイオン電池は、従来のリチウムイオン電池と同様
の用途に使用でき、特に、携帯用電子機器の電源として有用である。携帯用電子機器には、例えば、パーソナルコンピュータ、携帯電話、モバイル機器、携帯情報端末（ＰＤＡ）、携帯用ゲーム機器、ビデオカメラ等がある。また、本発明のリチウムイオン電池は、ハイブリッド電気自動車、電気自動車、燃料電池自動車等の主電源及び補助電源、電動工具、掃除機、ロボット等の駆動用電源、プラグインＨＥＶの動力源等としての利用も期待される。
【符号の説明】
【０１４６】
１  負極板
１ａ  負極板端面
１０  負極集電体
１１  薄膜状負極活物質層
１３  負極リード
１３ａ  負極リード端面
１４  溶接治具
１７  溶融部
２０  第１板
２０ｘ  第１凹部
２１  第２板
２１ｘ  第２凹部
２３  平面加圧治具
２５  リチウムイオン電池
４０  電子ビーム式真空蒸着装置
【図１】
2015035249.tif 000005
【図２】
2015035249.tif 000006
【図３】
2015035249.tif 000007
【図４】
2015035249.tif 000008
【図５】
2015035249.tif 000009
【図６】
2015035249.tif 000010
【図７】
2015035249.tif 000011